(57)【要約】【課題】リン成分の揮散を抑制しながらもスラグ中にリン化鉄を含む金属リン化合物の混入を低減でき、経済性に富んだリン含有物質の溶融処理方法を提供する。【解決手段】リンが乾燥物質換算量の０．０４ｗｔ％以上含まれるリン含有物質に対して含水量を調整する前処理ステップと、前処理ステップで水分が除去されたリン含有物質を溶融炉に投入して溶融する溶融ステップと、溶融ステップで溶融生成されたスラグを冷却して固化する冷却ステップと、を含むリン含有物質の溶融処理方法であって、リン含有物質に２価または３価の鉄化合物を添加する鉄化合物添加ステップを前処理ステップまたはその前後に実行することにより、溶融ステップで、リン含有物質に含まれるリン成分の揮散を防止するとともに、リン成分のリン化鉄を含む金属リン化合物への移行を抑制しながらスラグに捕捉する。【選択図】図１
2015033691.tif 000002
【特許請求の範囲】
【請求項１】
リンが乾燥物質換算量の０．０４ｗｔ％以上含まれるリン含有物質に対して含水量を調整する前処理ステップと、前記前処理ステップで水分が調整されたリン含有物質を溶融炉に投入して溶融する溶融ステップと、前記溶融ステップで溶融生成されたスラグを冷却して固化する冷却ステップと、を含むリン含有物質の溶融処理方法であって、
リン含有物質に２価または３価の鉄化合物を添加する鉄化合物添加ステップを前記前処理ステップまたはその前後に実行することにより、前記溶融ステップで、リン含有物質に含まれるリン成分の揮散を防止するとともに、リン成分のリン化鉄を含む金属リン化合物への移行を抑制しながらスラグに捕捉するリン含有物質の溶融処理方法。
【請求項２】
リン含有物質が下水汚泥であり、前処理ステップで下水汚泥の水分が調整される請求項１記載のリン含有物質の溶融処理方法。
【請求項３】
前記鉄化合物添加ステップで、鉄（Ｆｅ）量が乾燥物質換算量ＤＳ（Dry Solid）に対して１〜８ｗｔ％の範囲に入るように２価または３価の鉄化合物が添加される請求項１または２記載のリン含有物質の溶融処理方法。
【請求項４】
前記鉄化合物添加ステップで用いられる２価または３価の鉄化合物が、酸化第一鉄（ＦｅＯ）、水酸化第一鉄（Ｆｅ（ＯＨ）２）、塩化第一鉄（ＦｅＣｌ２）、硫酸第一鉄（ＦｅＳＯ４）、四酸化第三鉄（Ｆｅ３Ｏ４）、炭酸第一鉄（ＦｅＣＯ３）、酸化第二鉄（Ｆｅ２Ｏ３）、水酸化第二鉄（Ｆｅ（ＯＨ）３）、塩化第二鉄（ＦｅＣｌ３）、硫酸第二鉄（Ｆｅ２（ＳＯ４）３）、ポリ硫酸第二鉄｛（Ｆｅ２ＯＨ）ｎ（ＳＯ４）３−ｎ／２｝ｍ等の何れか一種または複数種である請求項１から３の何れかに記載のリン含有物質の溶融処理方法。
【請求項５】
リン含有物質に塩基度調整剤を添加してリン含有物質の塩基度が０．２から１．０の範囲に入るように調整する塩基度調整ステップを、前記溶融ステップより前に実行する請求項１から４の何れかに記載のリン含有物質の溶融処理方法。
【請求項６】
リン含有物質に塩基度調整剤を添加してリン含有物質の塩基度が０．７±０．１の範囲に入るように調整する塩基度調整ステップを、前記溶融ステップより前に実行する請求項１から４の何れかに記載のリン含有物質の溶融処理方法。
【請求項７】
鉄（Ｆｅ）リン（Ｐ）シリカ（Ｓｉ）比（＝Ｆｅ／（Ｐ＋Ｓｉ）[ｍｏｌ／ｍｏｌ]）が０．２〜０．８の範囲に入るように前記鉄化合物を添加する鉄リンシリカ比調整ステップを前記鉄化合物添加ステップに含み、前記鉄リンシリカ比調整ステップを前記溶融ステップより前に実行する請求項６記載のリン含有物質の溶融処理方法。
【請求項８】
溶流度が６０％以上になるように、前記鉄化合物添加ステップと前記塩基度調整ステップを、前記溶融ステップより前に実行する請求項５から７の何れかに記載のリン含有物質の溶融処理方法。
【請求項９】
含水量が調整され、リンが乾燥物質換算量の０．０４ｗｔ％以上含まれるリン含有物質を溶融する溶融炉の運転方法であって、
予めリン含有物質に鉄（Ｆｅ）量が乾燥物質換算量ＤＳ（Dry Solid）に対して１〜８ｗｔ％の範囲に入るように２価または３価の鉄化合物を添加し、撹拌した後に前記溶融炉に投入して前記鉄化合物の周囲が還元性雰囲気となる状態でリン含有物質を溶融する溶融炉の運転方法。
【発明の詳細な説明】
【技術分野】
【０００１】
本発明は、下水汚泥のようなリン含有物質を溶融処理する際に、リン含有物質に含まれているリン成分が排ガスへ揮散するのを抑制して、当該リン成分をスラグ中に捕捉するリン含有物質の溶融処理方法及び溶融炉の運転方法に関する。
【背景技術】
【０００２】
下水処理場で発生する汚泥は、その減容化、安定化及び再利用化を目的として溶融炉で溶融処理してスラグ化されている。
【０００３】
例えば、図８に示すように、濃縮汚泥に凝集剤の一例であるポリ硫酸第二鉄を添加して凝集させた後に脱水機１で脱水し、貯留ピット２に貯留した脱水汚泥を順次乾燥機３で乾燥した乾燥汚泥をホッパー４に貯留する前処理ステップと、前処理ステップで水分が低減調整された下水汚泥をホッパー４から順次溶融炉５に投入して溶融する溶融ステップと、溶融ステップで溶融されたスラグを冷却して固化する冷却ステップを経てスラグ化されている。
【０００４】
溶融炉５から排出された排ガスは、廃熱ボイラ６、乾式電気集塵機７、排煙処理塔８、湿式電気集塵機９を通して処理され、湿式電気集塵機９の返流水は水処理設備で浄化処理されている。
【０００５】
近年、下水処理後の排水の富栄養化を防止するために、下水の高度処理で脱リン工程が実行され、下水処理場で発生する余剰汚泥に含まれるリン成分の濃度が上昇している。このようなリン成分の濃度の高い下水汚泥を溶融する際に、汚泥中のリン成分が溶融炉で揮散してダストとともに煙道に移行すると、付着性や腐食性の高いリン酸化合物となって煙道の閉塞や排ガス処理設備の腐食を招く等の問題が生じるために様々な対応策が提案されている。
【０００６】
特許文献１には、予め下水汚泥中のＦｅ／Ｐの比率と強熱減量ＶＴＳの相関において経験則としてＦｅ／Ｐの比率の適値を定め、被溶融物である下水汚泥を分析してＦｅ／Ｐの比率とＶＴＳを求め、分析値のＦｅ／Ｐが経験則の適値より大きくなるように、溶融炉へ投入する前の下水汚泥に鉄粉を添加することによって、リン成分をスラグ側に捕捉する技術が提案されている。
【０００７】
ところで、溶融炉で下水汚泥を溶融処理する際に、そのまま溶融すると汚泥の融点が高くなり、溶流性が悪くなる虞があるため、予め汚泥成分を調整することによって融点を下げるように処理されている。通常は、ＣａＯ／ＳｉＯ２[ｗ／ｗ]で表される塩基度が所定の範囲に入るように、汚泥に消石灰Ｃａ（ＯＨ）２や珪砂（ＳｉＯ２）等が添加される。
【０００８】
汚泥中の酸性酸化物であるリン成分は、溶融処理時に生じる還元反応で揮散しても、添加された鉄と直ちに結合して金属リン化鉄（金属リン化合物）としてスラグ中に捕捉される。
【０００９】
尚、酸化第一鉄（ＦｅＯ）も融点降下作用を示すことが知られており、汚泥中に酸化第一鉄（ＦｅＯ）が含まれると融点が低下する傾向がみられる。
【００１０】
特許文献２には、溶融炉に汚泥を投入する前に、水分を含有する汚泥に３価金属からなる燐固定物質を添加して、炉内で生成するスラグ中に、汚泥中の燐及び燐酸と燐固定物質とを反応させて、金属燐化合物或いは金属燐酸化合物として固定する汚泥溶融方法が提案され、燐固定物質として、酸化第二鉄、水酸化第二鉄、塩化第二鉄、硫酸第二鉄等の３価鉄化合物や、酸化アルミニウム、水酸化アルミニウム、硫酸アルミニウム等のアルミニウム化合物が開示されている。５価の元素であるリンが３価の金属と結合しやすいという特性に着目した技術である。
【先行技術文献】
【特許文献】
【００１１】
【特許文献１】特開２００６‐１５１７３号公報
【特許文献２】特開２００１‐９５００号公報
【発明の概要】
【発明が解決しようとする課題】
【００１２】
しかし、上述した従来技術は、何れもリン成分を金属化合物としてスラグ中に捕捉する技術であり、スラグ中にこのような金属状の粒子が混入していると、例えばコンクリート骨材やセメント原料としてそのまま再利用することができず、金属状粒子の除去のために費用の掛かる別途の分離選別処理が必要になるという問題があった。
【００１３】
また、特許文献１に開示された技術を採用する場合には、約１３００℃で溶流度６０％以上を確保するために、塩基度調整剤を汚泥に添加して塩基度（ＣａＯ／ＳｉＯ２）を０．４〜０．８と狭い範囲に調整する必要があるが、対象汚泥の組成の変動に追従できずにこの範囲を逸脱することも多く、安定した操炉に支障を来すことがあった。そのため、高めの溶融温度で操炉せざるを得ず、リン成分の揮散を効果的に抑制することが困難となるばかりか耐火物の損耗を招き、化石燃料の消費量が増す等の問題もあった。
【００１４】
さらに、酸化していない鉄粉は、水分と反応すると発熱するため、発火事故等を回避する観点で、溶融炉へ投入する直前の汚泥に添加せざるを得ず、そのため鉄粉が汚泥に均質に分布しないという問題もあった。そのため、リン成分の揮散防止の観点で汚泥に鉄粉を過剰に添加せざるを得ず、結果としてスラグ中に混在する金属粒子、つまりリン化鉄を含む金属リン化合物が増加するという結果になっていた。特に近年、鉄粉価格が上昇する傾向にあり、リン成分の揮散を回避しながら下水汚泥を含むリン含有物質を溶融するためのランニングコストが非常に高くなっているため、スラグの再利用コストも含めて経済性に富んだ処理方法が求められている。
【００１５】
本発明の目的は、上述した問題点に鑑み、リン成分の揮散を抑制しながらもスラグ中にリン化鉄を含む金属リン化合物の混入を低減でき、経済性に富んだリン含有物質の溶融処理方法及び溶融炉の運転方法を提供する点にある。
【課題を解決するための手段】
【００１６】
上述の目的を達成するため、本発明によるリン含有物質の溶融処理方法の第一特徴構成は、特許請求の範囲の請求項１に記載した通り、リンが乾燥物質換算量の０．０４ｗｔ％以上含まれるリン含有物質に対して含水量を調整する前処理ステップと、前記前処理ステップで水分が調整されたリン含有物質を溶融炉に投入して溶融する溶融ステップと、前記溶融ステップで溶融生成されたスラグを冷却して固化する冷却ステップと、を含むリン含有物質の溶融処理方法であって、リン含有物質に２価または３価の鉄化合物を添加する鉄化合物添加ステップを前記前処理ステップまたはその前後に実行することにより、前記溶融ステップで、リン含有物質に含まれるリン成分の揮散を防止するとともに、リン成分のリン化鉄を含む金属リン化合物への移行を抑制しながらスラグに捕捉する点にある。
【００１７】
鉄粉と異なり２価または３価の鉄化合物であれば、下水汚泥のような湿ったリン含有物質に添加しても発熱する虞がないため、リン含有物質に対して含水量を調整する前処理ステップまたはその前後に添加することができ、従ってリン含有物質と当該鉄化合物とが均質に分布するように十分に混合できるようになる。このような２価または３価の鉄化合物とリン含有物質との混合物が溶融炉に投入されると、投入された酸化第一鉄（ＦｅＯ）或いは溶融過程で２価または３価の鉄化合物から生成される酸化第一鉄（ＦｅＯ）によって融点降下作用が発現し、例えば、約１３００℃の溶融温度のときに、鉄に対するリン含有物質の好ましい塩基度０．４〜０．８よりも広い範囲で溶流度６０％以上を確保でき、しかも被溶融物中のリン成分の揮散が抑制されてリンが金属リン化合物ではない形態でスラグ中に捕捉されるようになるという新知見が得られた。
【００１８】
当該新知見によれば、塩基度の調整範囲が広くなるため、それだけ塩基度調整剤の使用量が少なくて済み、また調整された塩基度と酸化第一鉄（ＦｅＯ）による融点降下作用によってスラグの溶融温度をさらに低下させることができるので、リン成分の揮散量を大きく低減させることができるようになる。しかも、鉄粉（Ｆｅ）を添加する場合と異なり、事前に十分にリン含有物質と均質に混合できるので鉄化合物を過剰に投入する必要が無く、その結果スラグに混入する金属リン化合物を含む金属粒子の量も大きく低減できるようになる。このような鉄化合物は近年上昇傾向にある鉄粉価格よりも安価に入手できることもあり、総合的にランニングコストを大きく低減でき、得られたスラグを効果的に再利用できるようになる。
【００１９】
同第二の特徴構成は、同請求項２に記載した通り、上述した第一の特徴構成に加えて、リン含有物質が下水汚泥であり、前処理ステップで下水汚泥の水分が調整される点にある。
【００２０】
リン含有物質として下水汚泥が好適な溶融処理の対象となり、前処理ステップで下水汚泥から水分が調整されることで、効率的に溶融処理が行われるようになる。
【００２１】
同第三の特徴構成は、同請求項３に記載した通り、上述した第一または第二の特徴構成に加えて、前記鉄化合物添加ステップで、鉄（Ｆｅ）量が乾燥物質換算量ＤＳ（Dry Solid）に対して１〜８ｗｔ％の範囲に入るように２価または３価の鉄化合物が添加される点にある。
【００２２】
鉄（Ｆｅ）量が乾燥物質換算量ＤＳ（Dry Solid）に対して１〜８ｗｔ％の範囲に入るように、リン含有物質に添加される２価または３価の鉄化合物の量が調整されると、溶融温度が比較的低温であっても溶流度６０％以上を確保できるようになり、リン成分の揮散を抑制しながら、効果的にリンをスラグに捕捉することができるようになる。
【００２３】
同第四の特徴構成は、同請求項４に記載した通り、上述した第一から第三の何れかの特徴構成に加えて、前記鉄化合物添加ステップで用いられる２価または３価の鉄化合物が、酸化第一鉄（ＦｅＯ）、水酸化第一鉄（Ｆｅ（ＯＨ）２）、塩化第一鉄（ＦｅＣｌ２）、硫酸第一鉄（ＦｅＳＯ４）、四酸化第三鉄（Ｆｅ３Ｏ４）、炭酸第一鉄（ＦｅＣＯ３）、酸化第二鉄（Ｆｅ２Ｏ３）、水酸化第二鉄（Ｆｅ（ＯＨ）３）、塩化第二鉄（ＦｅＣｌ３）、硫酸第二鉄（Ｆｅ２（ＳＯ４）３）、ポリ硫酸第二鉄｛（Ｆｅ２ＯＨ）ｎ（ＳＯ４）３−ｎ／２｝ｍ等の何れか一種または複数種である点にある。
【００２４】
リン含有物質に添加される２価または３価の鉄化合物は、一種に限定されるものではなく、酸化第一鉄（ＦｅＯ）、水酸化第一鉄（Ｆｅ（ＯＨ）２）、塩化第一鉄（ＦｅＣｌ２）、硫酸第一鉄（ＦｅＳＯ４）、四酸化第三鉄（Ｆｅ３Ｏ４）、炭酸第一鉄（ＦｅＣＯ３）、酸化第二鉄（Ｆｅ２Ｏ３）、水酸化第二鉄（Ｆｅ（ＯＨ）３）、塩化第二鉄（ＦｅＣｌ３）、硫酸第二鉄（Ｆｅ２（ＳＯ４）３）、ポリ硫酸第二鉄｛（Ｆｅ２ＯＨ）ｎ（ＳＯ４）３−ｎ／２｝ｍ等の何れか一種または複数種を用いることができる。例えば、リン含有物質が下水汚泥である場合には、濃縮汚泥を凝集するために用いられるポリ硫酸第二鉄｛（Ｆｅ２ＯＨ）ｎ（ＳＯ４）３−ｎ／２｝ｍが添加された後に、さらに酸化第二鉄（Ｆｅ２Ｏ３）が添加されるように鉄化合物添加ステップが実現されていてもよい。
【００２５】
同第五の特徴構成は、同請求項５に記載した通り、上述した第一から第四の何れかの特徴構成に加えて、リン含有物質に塩基度調整剤を添加してリン含有物質の塩基度が０．２から１．０の範囲に入るように調整する塩基度調整ステップを、前記溶融ステップより前に実行する点にある。
【００２６】
リン含有物質の塩基度が０．２から１．０の範囲に調整されていると、鉄化合物添加ステップで添加される２価または３価の鉄化合物から溶融処理時に生成される酸化第一鉄（ＦｅＯ）によって発現する融点降下作用と相俟って、相対的に低い融点で好ましい溶流度が確保できるようになる。
【００２７】
同第六の特徴構成は、同請求項６に記載した通り、上述した第一から第四の何れかの特徴構成に加えて、リン含有物質に塩基度調整剤を添加してリン含有物質の塩基度が０．７±０．１の範囲に入るように調整する塩基度調整ステップを、前記溶融ステップより前に実行する点にある。
【００２８】
リン含有物質の塩基度が０．７±０．１の範囲に調整されていると、鉄化合物添加ステップで添加される２価または３価の鉄化合物から溶融処理時に生成される酸化第一鉄（ＦｅＯ）によって発現する融点降下作用と相俟って、より低い融点で好ましい溶流度が確保できるようになり、リン成分の揮散を効果的に抑制できるようになる。
【００２９】
同第七の特徴構成は、同請求項７に記載した通り、上述した第六の特徴構成に加えて、鉄（Ｆｅ）リン（Ｐ）シリカ（Ｓｉ）比（＝Ｆｅ／（Ｐ＋Ｓｉ）[ｍｏｌ／ｍｏｌ]）が０．２〜０．８の範囲に入るように前記鉄化合物を添加する鉄リンシリカ比調整ステップを前記鉄化合物添加ステップに含み、前記鉄リンシリカ比調整ステップを前記溶融ステップより前に実行する点にある。
【００３０】
鉄化合物添加ステップで鉄リンシリカ比が０．２〜０．８の範囲に入るように鉄化合物が添加されると、従来に比較して極めて低い融点で好ましい溶流度が確保できるようになり、リン成分の揮散を効果的に抑制できるとともに、化石燃料の使用量を抑制できるようになる。
【００３１】
同第八の特徴構成は、同請求項８に記載した通り、上述した第五から第七の何れかの特徴構成に加えて、溶流度が６０％以上になるように、前記鉄化合物添加ステップと前記塩基度調整ステップを、前記溶融ステップより前に実行する点にある。
【００３２】
鉄化合物添加ステップで添加される鉄化合物の添加量、及び塩基度調整ステップで添加される塩基度調整剤の添加量を調整することにより、比較的低い融点で安定した溶融処理を行なうことができ、リン成分の揮散を効果的に抑制することができるようになる。
【００３３】
本発明による溶融炉の運転方法の特徴構成は、同請求項９に記載した通り、含水量が調整され、リンが乾燥物質換算量の０．０４ｗｔ％以上含まれるリン含有物質を溶融する溶融炉の運転方法であって、予めリン含有物質に鉄（Ｆｅ）量が乾燥物質換算量ＤＳ（Dry Solid）に対して１〜８ｗｔ％の範囲に入るように２価または３価の鉄化合物を添加し、撹拌した後に前記溶融炉に投入して前記鉄化合物の周囲が還元性雰囲気となる状態でリン含有物質を溶融する点にある。
【発明の効果】
【００３４】
以上説明した通り、本発明によれば、リン成分の揮散を抑制しながらもスラグ中にリン化鉄を含む金属リン化合物の混入を低減でき、経済性に富んだリン含有物質の溶融処理方法及び溶融炉の運転方法を提供することができるようになった。
【図面の簡単な説明】
【００３５】
【図１】本発明によるリン含有物質の溶融処理方法の説明図
【図２】（ａ），（ｂ）溶融炉の説明図
【図３】（ａ）は鉄粉または酸化第二鉄を添加した汚泥の塩基度と溶流度の特性図、（ｂ）は鉄粉または酸化第二鉄を添加した汚泥の鉄（Ｆｅ）リン（Ｐ）シリカ（Ｓｉ）比（＝Ｆｅ／（Ｐ＋Ｓｉ））とリン固定化率の特性図
【図４】鉄（Ｆｅ）量の添加量に対する汚泥の塩基度と溶流度の特性図
【図５】（ａ）は酸化第二鉄を添加した汚泥を溶融して得られたスラグの説明図、（ｂ）は鉄粉を添加した汚泥を溶融して得られたスラグの説明図
【図６】（ａ）〜（ｃ）は溶流度試験の説明図
【図７】（ａ）はリンが金属ではない形態でスラグに捕捉された状態、つまりリン元素が架橋となる酸素原子を介してガラス中に取り込まれた状態の一例を示す説明図、（ｂ）はリン元素が酸素原子を含まずに延展性や光沢、高い熱伝導性等の金属的性質を示す状態で取り込まれた一例を示す説明図
【図８】従来の下水汚泥溶融処理方法の説明図
【発明を実施するための形態】
【００３６】
以下、本発明によるリン含有物質の溶融処理方法及び溶融炉の運転方法の実施形態を説明する。
【００３７】
図１には、リン含有物質が下水汚泥である場合の溶融処理方法が示されている。活性汚泥法や膜分離活性汚泥法等を用いて生物処理する下水処理装置から余剰汚泥として引抜かれた濃縮汚泥は、凝集剤の一例であるポリ硫酸第二鉄｛（Ｆｅ２ＯＨ）ｎ（ＳＯ４）３−ｎ／２｝ｍが添加されて凝集され、その後にスクリュープレスやフィルタプレス等の脱水機１で脱水処理されて貯留ピット２に貯留される。尚、この脱水処理で脱水汚泥の含水率は約７０〜８５％となる。
【００３８】
貯留ピット２に貯留された脱水汚泥は、塩基度調整剤である消石灰（Ｃａ（ＯＨ）２）またはＳｉＯ２、及び３価の鉄化合物である酸化第二鉄（Ｆｅ２Ｏ３）が添加され、蒸気式の乾燥機３に投入されて撹拌されながら乾燥処理されて乾燥汚泥となり、ホッパー４に貯留される。尚、この乾燥処理で乾燥汚泥の含水率は約２０〜３０％となる。
【００３９】
濃縮汚泥を凝集、脱水、乾燥する処理が、下水汚泥の水分を調整（ここでは水分を除去）する前処理ステップとなり、塩基度調整剤を添加するステップが塩基度調整ステップとなり、下水汚泥に酸化第二鉄（Ｆｅ２Ｏ３）を添加するステップが鉄化合物添加ステップとなる。鉄化合物添加ステップは、上述の前処理ステップまたはその前後に実行されるのであれば、何れのステップで実行されてもいい。
【００４０】
尚、前処理ステップの水分を調整する方法として、フィルタプレス、遠心脱水、スクリュープレス等の機械的な機構を用いる方法、化学反応による反応熱、蒸気や排ガスの保有熱等を利用する直接または間接加熱による方法、さらに相対的に水分を減らすために、古紙や乾燥した汚泥等を加える方法等を用いることができる。
【００４１】
前処理ステップで溶融に適した３０％以下まで含水率が調整され、塩基度調整剤及び３価の鉄化合物が添加された下水汚泥は、コンベア機構を介してホッパー４から順次溶融炉５に投入されて溶融処理され、溶融炉５で溶融生成されたスラグは、その後冷却して固化される。溶融炉として表面式溶融炉、電気式溶融炉、旋回式溶融炉、コークスベッド炉等を用いることができ、特に旋回式溶融炉、表面式溶融炉を好適に用いることができる。本実施形態では表面式溶融炉に属する回転式表面溶融炉が用いられている。
【００４２】
図２に示すように、回転式表面溶融炉５は、燃焼器５１が配置された天井部５２の周囲に立設された内筒５３と、底部中央に出滓口５４が形成された有底の外筒５５とが共通軸心周りに配置され、外筒５５を軸心周りに回転させる回転機構を備え、外筒５５が内筒５３に対して回転可能に構成されている。
【００４３】
燃焼器５１は、燃料タンクから供給される燃料とブロワから供給される空気を混合して燃焼させるバーナで構成され、燃料の供給量を調整することによって溶融スラグの温度が１３００℃前後になるように主燃焼室５６の温度が調整される。
【００４４】
内筒５３と外筒５５の間に形成された蓄積部５７に投入された乾燥汚泥は、内筒５３と外筒５５の相対回転により内筒５３の下縁部から主燃焼室５６に供給される。汚泥の露出面が燃焼器５１の燃焼火炎により溶融して、主燃焼室５６の底面の中央部に形成された出滓口５４から溶融スラグとして滴下排出される。出滓口２４から滴下した溶融スラグは、下方に配置された水槽で急冷され水砕スラグとなる。
【００４５】
つまり、回転式表面溶融炉５で溶融ステップが実行され、溶融ステップで溶融されたスラグを冷却して固化する冷却ステップが出滓口５４の下方に配置された水槽で実行される。
【００４６】
図１に戻り、溶融炉５から排出された排ガスは、廃熱ボイラ６、乾式電気集塵機７、排煙処理塔８、湿式電気集塵機９を通して処理され、湿式電気集塵機９の返流水は水処理設備で浄化処理される。
【００４７】
このような酸化第二鉄（Ｆｅ２Ｏ３）と汚泥との混練物が溶融炉に投入されると、下水汚泥が溶融する過程で酸化第二鉄（Ｆｅ２Ｏ３）の周囲が還元性雰囲気となり、還元生成された酸化第一鉄（ＦｅＯ）によって融点降下作用が発現し、例えば、約１３００℃の溶融温度のときに、鉄に対する汚泥の好ましい塩基度０．４〜０．８よりも広い範囲で溶流度６０％以上を確保でき、しかも汚泥中のリン成分の揮散が抑制されてリンが金属でない形態でスラグ中に捕捉されるようになる。つまり、下水汚泥中のリン成分は、リン化鉄を含む金属リン化合物への移行が抑制されつつ、金属でない形態でスラグ中に捕捉される。
【００４８】
図７（ａ）には、ガラス（スラグ）を構成する一部元素の結合状態が示されており、リン（Ｐ）が金属ではない形態でスラグに捕捉されている状態（図中、一点鎖線の円で囲まれた部位）が例示されている。つまり、リン元素（Ｐ）が架橋となる酸素原子（Ｏ）を介してガラス中に捕捉されている。
【００４９】
図７（ｂ）には、リン元素（Ｐ）が架橋となる酸素原子を含まずに、延展性や光沢、高い熱伝導性等の金属的性質を示す状態でスラグに取り込まれた状態の一例が示されている。これが、リン化鉄を含む金属リン化合物等の金属粒子となる。
【００５０】
尚、鉄粉（Ｆｅ）の代わりに酸化第二鉄（Ｆｅ２Ｏ３）を使用すると、リンの全てが金属でない形態でスラグ中に捕捉されるというわけではなく、一部はリン化鉄の形態でスラグに捕捉され、一部は揮散することになるが、大半の酸化第二鉄（Ｆｅ２Ｏ３）が酸化第一鉄（ＦｅＯ）となってスラグに固定されるとともに、下水汚泥に含まれる大半のリンが金属でない形態でスラグ中に捕捉されることを意味する。
【００５１】
主燃焼室の全域が還元性雰囲気である必要はなく、少なくとも酸化第二鉄（Ｆｅ２Ｏ３）の周囲が還元性雰囲気であればよく、このような環境は汚泥に含まれる有機物が熱分解されるときに発生する一酸化炭素等の還元性ガスにより実現される。
【００５２】
逆に、炉内を長時間還元性雰囲気にすると、ｌＦｅＯ−ｍＰ２Ｏ５−ｎＣａＯ−ｏＳｉＯ２系（ｌ，ｍ，ｎ，ｏは、任意の整数）のスラグから鉄が還元されて金属粒子として析出するとともに、リン成分が揮散してしまうので、局所的な還元性雰囲気や弱い還元性雰囲気がリン成分のスラグへの捕捉にとってより良い条件となる。
【００５３】
つまり、図２（ｂ）に示すように、溶融炉に投入された被溶融物は、その表面から溶融して底部中央の出滓口５４から滴下するのであるが、溶融スラグ層Ｌ１と未溶融層Ｌ２との境界領域では、被溶融物に含まれる有機成分等が熱分解されて還元性雰囲気となる。そのような還元性雰囲気下で酸化第二鉄（Ｆｅ２Ｏ３）が還元されて酸化第一鉄（ＦｅＯ）となり、スラグの融点降下剤として機能し、図７（ａ）に示したような態様でスラグに固定される。スラグの融点が下がるため、リンの揮散が抑制されるとともに鉄が金属リン化合物として結合することなくスラグに捕捉される。即ち、リン含有物質である被溶融物がスラグへ変化する周辺で還元性であればよく、炉内は酸化性雰囲気と還元性雰囲気の何れであってもよい。
【００５４】
鉄粉（Ｆｅ）に対する汚泥の好ましい塩基度０．４〜０．８よりも調整範囲が広くなるため、それだけ塩基度調整剤の使用量が少なくて済み、また調整された塩基度と酸化第一鉄（ＦｅＯ）による融点降下作用によってスラグの融点をさらに低下させることができるので、排ガス処理設備等の閉塞や腐食を来すリン成分の揮散量を大きく低減させることができるようになる。
【００５５】
鉄粉（Ｆｅ）と異なり酸化第二鉄（Ｆｅ２Ｏ３）のような３価の鉄化合物であれば、湿った汚泥に添加しても発熱する虞がないため、下水汚泥の水分を除去する前処理ステップまたはその前後のいつの時点でも添加することができ、従って、鉄粉（Ｆｅ）を添加する場合と異なり、事前に十分に汚泥と混練できる機会が確保できるので鉄化合物を過剰に投入することが無く、均一に分散することができる。その結果、スラグに混入する金属粒子の量も大きく低減できるようになる。
【００５６】
鉄化合物添加ステップで、鉄（Ｆｅ）量が乾燥物質換算量ＤＳ（Dry Solid）に対して１〜８ｗｔ％、好適には３〜５ｗｔ％の範囲に入るように２価または３価の鉄化合物が添加されることが好ましく、溶融温度が比較的低温であっても溶流度６０％以上を確保できるようになり、リン成分の揮散を抑制しながら、効果的にリンをスラグに捕捉することができるようになる。
【００５７】
鉄化合物添加ステップで添加される鉄化合物は、３価の鉄化合物に限らず２価の鉄化合物であってもよい。３価の鉄化合物は、酸化第二鉄（Ｆｅ２Ｏ３）に限らず、水酸化第二鉄（Ｆｅ（ＯＨ）３）、塩化第二鉄（ＦｅＣｌ３）、硫酸第二鉄（Ｆｅ２（ＳＯ４）３）、ポリ硫酸第二鉄｛（Ｆｅ２ＯＨ）ｎ（ＳＯ４）３−ｎ／２｝ｍ等の何れか一種または複数種を好適に用いることができる。本実施形態では、濃縮汚泥を凝集するために用いられるポリ硫酸第二鉄｛（Ｆｅ２ＯＨ）ｎ（ＳＯ４）３−ｎ／２｝ｍが添加された後に、さらに酸化第二鉄（Ｆｅ２Ｏ３）が添加されるように鉄化合物添加ステップが実現されている。
【００５８】
また、鉄化合物添加ステップで用いられる２価の鉄化合物として、酸化第一鉄（ＦｅＯ）、水酸化第一鉄（Ｆｅ（ＯＨ）２）、塩化第一鉄（ＦｅＣｌ２）、硫酸第一鉄（ＦｅＳＯ４）、四酸化第三鉄（Ｆｅ３Ｏ４）、炭酸第一鉄（ＦｅＣＯ３）等の何れか一種または複数種を好適に用いることができる。２価及び３価の鉄化合物を組み合わせて用いてもよい。
【００５９】
例えば、酸化第二鉄（Ｆｅ２Ｏ３）は、以下の還元反応によって四酸化第三鉄（Ｆｅ３Ｏ４）になり、さらに還元されて酸化第一鉄（ＦｅＯ）となる。
３Ｆｅ２Ｏ３＋ＣＯ  →  ２Ｆｅ３Ｏ４＋ＣＯ２
Ｆｅ３Ｏ４＋ＣＯ  →  ３ＦｅＯ＋ＣＯ２
【００６０】
例えば、塩化第二鉄（ＦｅＣｌ３）は、以下の加水分解反応によって酸化第二鉄（Ｆｅ２Ｏ３）になり、さらに還元反応によって酸化第一鉄（ＦｅＯ）となる。
２ＦｅＣｌ３＋３Ｈ２Ｏ  →  Ｆｅ２Ｏ３＋６ＨＣｌ
【００６１】
例えば、水酸化第二鉄（Ｆｅ（ＯＨ）３）は、以下の熱分解反応によって酸化第二鉄（Ｆｅ２Ｏ３）になり、さらに還元反応によって酸化第一鉄（ＦｅＯ）となる。
２Ｆｅ（ＯＨ）３  →  Ｆｅ２Ｏ３＋３Ｈ２Ｏ
【００６２】
例えば、硫酸第二鉄（Ｆｅ２（ＳＯ４）３）は、以下の熱分解反応によって酸化第二鉄（Ｆｅ２Ｏ３）になり、さらに還元反応によって酸化第一鉄（ＦｅＯ）になる。
Ｆｅ２（ＳＯ４）３  →  Ｆｅ２Ｏ３＋３ＳＯ３
【００６３】
例えば、硫酸第一鉄（ＦｅＳＯ４）は、以下の還元反応によって酸化第二鉄（Ｆｅ２Ｏ３）になり、さらに還元されて酸化第一鉄（ＦｅＯ）になる。
４ＦｅＳＯ４＋Ｃ  →  ２Ｆｅ２Ｏ３＋４ＳＯ２＋ＣＯ２
【００６４】
例えば、炭酸第一鉄（ＦｅＣＯ３）は、以下の熱分解反応によって酸化第一鉄（ＦｅＯ）になる。
ＦｅＣＯ３  →  ＦｅＯ＋ＣＯ２
【００６５】
また、下水汚泥に塩基度調整剤を添加して下水汚泥の塩基度が０．２から１．０の範囲に入るように調整する塩基度調整ステップを、溶融ステップより前に実行することが好ましく、鉄化合物添加ステップで添加される３価の鉄化合物から溶融処理時に生成される酸化第一鉄（ＦｅＯ）によって発現する融点降下作用と相俟って、鉄粉（Ｆｅ）を添加するより相対的に低い融点で好ましい溶流度が確保できるようになる。
【００６６】
下水汚泥に塩基度調整剤を添加して下水汚泥の塩基度を０．７±０．１の範囲に調整する塩基度調整ステップを、溶融ステップより前に実行することがさらに好ましく、鉄化合物添加ステップで添加される３価の鉄化合物から溶融処理時に生成される酸化第一鉄（ＦｅＯ）によって発現する融点降下作用と相俟って、より低い融点で好ましい溶流度が確保できるようになり、リン成分の揮散を効果的に抑制できるようになる。
【００６７】
またさらに、鉄（Ｆｅ）リン（Ｐ）シリカ（Ｓｉ）比（＝Ｆｅ／（Ｐ＋Ｓｉ）[ｍｏｌ／ｍｏｌ]）が０．２〜０．８の範囲に入るように鉄化合物を添加する鉄リンシリカ比調整ステップが鉄化合物添加ステップに含まれ、鉄リンシリカ比調整ステップを溶融ステップより前に実行することが好ましい。
【００６８】
鉄化合物添加ステップで鉄リンシリカ比が０．２〜０．８の範囲に入るように鉄化合物が添加されると、従来に比較して極めて低い融点で好ましい溶流度が確保できるようになるとともにリン固定化率も８０％以上となり、リン成分の揮散を効果的に抑制できるとともに、化石燃料の使用量を抑制できるようになる。
【００６９】
さらにまた、溶流度が６０％以上になるように、鉄化合物添加ステップと塩基度調整ステップを、溶融ステップより前に実行することが好ましく、比較的低い温度で安定した溶融処理を行なうことができ、リン成分の揮散を効果的に抑制することができるようになる。
【００７０】
つまり、水分が調整・除去された下水汚泥を溶融する溶融炉に対して、予め下水汚泥に鉄（Ｆｅ）量が乾燥物質換算量ＤＳ（Dry Solid）に対して１〜８ｗｔ％の範囲に入るように２価または３価の鉄化合物を添加し、撹拌した後に溶融炉に投入して鉄化合物の周囲が還元性雰囲気となる状態で下水汚泥を溶融するように運転されることが好ましい。
【００７１】
尚、塩基度調整ステップと鉄化合物添加ステップの順番に制限はなく、塩基度調整剤と鉄化合物を事前に混合し、一緒に添加するステップとしてもよい。
【００７２】
本発明は、リンが乾燥物質換算量の０．０４ｗｔ％以上含まれるリン含有物質に好適に用いることができ、このようなリン含有物質として、下水汚泥の他に、田畑の土壌、家畜の糞尿、し尿汚泥、リン含有鉱石の残渣等にも本発明が好適に用いられる。例えば、下水汚泥には０．５〜３ｗｔ％、田畑の土壌には０．０４〜１ｗｔ％、家畜の糞尿には０．５〜３ｗｔ％、し尿汚泥には２〜３ｗｔ％のリンが含有されている。
【実施例】
【００７３】
以下に、下水汚泥に３価の鉄化合物を添加した場合の溶融特性の実験結果を説明する。
図３（ａ）には、前処理後の下水汚泥に塩基度調整剤を添加して塩基度を振ったサンプル汚泥に対して、それぞれ鉄粉（Ｆｅ）または酸化第二鉄（Ｆｅ２Ｏ３）を添加した試験片を、電気炉を用いて１３００℃で加熱した場合の溶流度特性が示されている。図中、破線で示される特性が鉄粉の特性であり、実線で示される特性が酸化第二鉄の特性である。
【００７４】
サンプル汚泥の鉄（Ｆｅ）リン（Ｐ）シリカ（Ｓｉ）比（＝Ｆｅ／（Ｐ＋Ｓｉ）[ｍｏｌ／ｍｏｌ]）は０．４５であり、鉄粉または酸化第二鉄の添加量は、それぞれ乾燥物質換算量ＤＳ（Dry Solid）に対して５ｗｔ％である。
【００７５】
溶流度とは、図６（ａ），（ｂ），（ｃ）に示すように、船形形状の磁性ボードの一端部側に試験片を充填し、充填部が上方になるように磁性ボードを所定角度（５°）傾斜させた状態で、所定温度に保持された電気炉内に所定時間（１５分）静置し、その後取り出して室温で冷却したときの試験片の状態を計測して、以下の式に基づいて算出される値である。
溶流度（Ｍ値）＝（Ｌ−Ｌ０）／Ｌ０×１００
【００７６】
通常、溶流度が６０％となる温度が溶流点として評価され、溶流度４０％で溶融炉は運転可能で、溶流度が６０％以上であれば溶融性が高いと判断される。尚、磁性ボードは長さ１５０ｍｍ、幅２０ｍｍ、高さ７０ｍｍで、約１０ｍｌの容量に形成され、磁性ボードに充填される試験片の長さは７０ｍｍに設定される。
【００７７】
図３（ａ）に示されているように、鉄粉を添加した場合には、塩基度が約０．４〜０．８の範囲（Ｒ−Ｆｅ）で溶流度６０％以上を確保できるのに対して、酸化第二鉄を添加した場合には、塩基度が約０．２〜１．０の範囲（Ｒ−Ｆｅ２Ｏ３）で溶流度６０％以上を確保できることが判明した。
【００７８】
つまり、酸化第二鉄を添加する場合には、溶流度６０％以上を確保できる塩基度の調整範囲が広がるので、塩基度調整剤の添加量を低く抑制することができることが明らかになった。
【００７９】
そして、塩基度が０．７±０．１の範囲で極めて高い溶流度を確保できるようになり、塩基度をこの範囲に調整すると溶融温度が１３００℃よりも５０℃程度低い温度であっても良好に溶融炉は運転可能となる。その結果、汚泥に含まれるリン成分の揮散をさらに効果的に抑制できるようになることが判明した。
【００８０】
図３（ｂ）には、前処理後の下水汚泥に塩基度調整剤を添加して塩基度を０．７に調整したサンプル汚泥に対して、鉄粉または酸化第二鉄を添加して鉄（Ｆｅ）リン（Ｐ）シリカ（Ｓｉ）比（＝Ｆｅ／（Ｐ＋Ｓｉ）[ｍｏｌ／ｍｏｌ]）を変えた試験片を、電気炉を用いて１３００℃で加熱した場合のリン固定化率が示されている。図中、破線で示される特性が鉄粉の特性であり、実線で示される特性が酸化第二鉄の特性である。
【００８１】
図３（ｂ）の実線で示される特性で明らかなように、酸化第二鉄を添加してサンプル汚泥の鉄（Ｆｅ）リン（Ｐ）シリカ（Ｓｉ）比を０．２に調整すると約８０％のリン固定化率が得られ、０．４以上に調整すると約９０％という高いリン固定化率が得られることが判明した。
【００８２】
当該特性図には、さらにこのような汚泥に酸化第二鉄を添加して実炉で運転したときのデータが黒三角でプロットされている。実炉では塩基度が０．７±０．１の範囲に調整され、鉄（Ｆｅ）リン（Ｐ）シリカ（Ｓｉ）比が０．３５，０．４５，０．５１に設定された状態で運転され、そのときにサンプリングされたデータが黒三角で示されている。
【００８３】
以上から、鉄（Ｆｅ）リン（Ｐ）シリカ（Ｓｉ）比を０．２〜０．８の範囲に調整することが好ましく、０．２５〜０．５５の範囲に調整することがさらに好ましく、０．３０から０．５０の範囲に調整することが最も好ましいことが明らかになった。鉄（Ｆｅ）リン（Ｐ）シリカ（Ｓｉ）比を０．３０から０．５０の範囲に調整することで、酸化第二鉄の添加量を抑制しながらも良好にリンをスラグ中に固定できるようになり、ランニングコストを抑制できる点でも好ましい。リン固定化率を下げるとそれだけ鉄化合物に要するランニングコストが低減できるが、排ガス処理設備や煙道に付着したダストの清掃頻度が増加する。そのため、清掃頻度との兼ね合いで、少なくともリン固定化率を６０％程度に調整することも可能である。尚、塩基度が約０．２〜１．０の範囲でも同様の傾向があることが確認されている。
【００８４】
図４には、約０．２〜１．２の範囲の塩基度のサンプル汚泥に、乾燥物質換算量ＤＳ（Dry Solid）に対する重量比で鉄（Ｆｅ）量が３〜５ｗｔ％となる範囲で酸化第二鉄を添加した場合の溶流度特性が示されている。電気炉を用いて１３００℃で加熱した場合の特性である。塩基度にも依存するが、鉄（Ｆｅ）量が乾燥物質換算量ＤＳに対して３〜５ｗｔ％の範囲に入るように調整されていると広範囲で溶流度６０％以上を確保できることが判明した。
【００８５】
図５（ａ），（ｂ）には、塩基度が０．７に調整され、鉄粉または酸化第二鉄が添加されることにより、鉄（Ｆｅ）量が乾燥物質換算量ＤＳに対して３ｗｔ％に調整された試験片を１３００℃で溶融した場合のスラグの写真が示されている。図５（ａ）は酸化第二鉄が添加された場合のスラグであり、図５（ｂ）は鉄粉が添加された場合のスラグである。
【００８６】
汚泥に鉄粉（Ｆｅ）が添加された場合にはスラグに球状の金属粒子が析出していることが観察される（図５（ｂ）中、白丸で囲まれている領域参照）。当該金属粒子を成分分析すると、鉄（Ｆｅ）やリン化鉄（Ｆｅ２Ｐ）を主成分とする金属リン化合物であることが判明した。これに対して、図５（ａ）には、殆ど金属粒子が確認できない状態で、汚泥に添加された酸化第二鉄（Ｆｅ２Ｏ３）が、酸化第一鉄（ＦｅＯ）に還元された状態でスラグに溶解し、汚泥中のリン成分も鉄と金属リン化合物として化合することなく、リンが金属でない形態でスラグ中に捕捉されていることが確認された。
【００８７】
尚、本実施例で用いた酸化第二鉄はメジアン径１１μｍ（ｄ５０）の粉体を利用したが、メジアン径１ｍｍ（ｄ５０）程度のものから利用でき、反応速度を速めるという観点で粒度は細かい方がより好ましい。
【００８８】
本願明細書等で記載した「鉄粉」や「酸化第二鉄」あるいは「鉄化合物」は、それぞれ純度１００％のものに限るのではなく、多少の不純物を含んでいる場合が含まれる。つまり、「鉄粉」であれば一部が酸化鉄などの化合物となっていたり、鉄化合物であれば鉄が化合物の形態をとらず鉄として残っているものも含まれる。換言すると、主としてその物質を含んでいるものを意味して記載をしている。また、鉄化合物は異なる鉄化合物の混合物でもよいものである。
【符号の説明】
【００８９】
１：脱水機
２：貯留ピット
３：乾燥機
４：ホッパー
５：溶融炉
【図１】
2015033691.tif 000003
【図２】
2015033691.tif 000004
【図３】
2015033691.tif 000005
【図４】
2015033691.tif 000006
【図６】
2015033691.tif 000007
【図７】
2015033691.tif 000008
【図８】
2015033691.tif 000009
【図５】
2015033691.tif 000010